(57)【特許請求の範囲】
【請求項１】
第一金属元素（Ａ）、第二金属元素（Ｍ）、鉄（Ｆｅ）および酸素（Ｏ）により  ＡＭ２Ｆｅ１６Ｏ２７  で表される化合物からなるＷ型フェライト相を有し、
該Ｗ型フェライト相が磁化容易軸方向へ積層した状態を呈する積層状組織を備えることを特徴とするフェライト粒子。
【請求項２】
前記積層状組織は、少なくとも破断面において観察される破断面組織である請求項１に記載のフェライト粒子。
【請求項３】
さらに、ＭＦｅ２Ｏ４で表される化合物からなるスピネル型フェライト相（以下「Ｓ型フェライト相」という。）を含み、前記Ｗ型フェライト相と該Ｓ型フェライト相が混在したＷＳ混相組織を有する請求項１または２に記載のフェライト粒子。
【請求項４】
前記ＷＳ混相組織は、Ｃｕ管球をＸ線源としたＸ線の回折パターン（２θ＝２０°〜７０°）に基づき算出したピーク強度比により定まるＳ型フェライト相の存在割合であるＳ型フェライト率が６％以下である請求項３に記載のフェライト粒子。
【請求項５】
さらに、ＡＦｅ１２Ｏ１９で表される化合物からなるＭ型フェライト相を含み、前記Ｗ型フェライト相と該Ｍ型フェライト相が混在したＷＭ混相組織を有する請求項１または２に記載のフェライト粒子。
【請求項６】
前記ＷＭ混相組織は、Ｃｕ管球をＸ線源としたＸ線の回折パターン（２θ＝２０°〜７０°）に基づき算出したピーク強度比により定まるＭ型フェライト相の存在割合であるＭ型フェライト率が２０％以下である請求項５に記載のフェライト粒子。
【請求項７】
前記第一金属元素は、ストロンチウム（Ｓｒ）、バリウム（Ｂａ）、カルシウム（Ｃａ）または鉛（Ｐｂ）のいずれか一種以上であり、
前記第二金属元素は、Ｆｅ、亜鉛（Ｚｎ）、銅（Ｃｕ）、コバルト（ＣＯ）、マンガン（Ｍｎ）、ニッケル（Ｎｉ）、マグネシウム（Ｍｇ）またはリチウム（Ｌｉ）のいずれか一種以上である請求項１〜６のいずれかに記載のフェライト粒子。
【請求項８】
ＡＦｅ１２Ｏ１９で表される化合物からなるＭ型フェライト粒子とＭＦｅ２Ｏ４で表される化合物からなるスピネル型フェライト粒子（以下「Ｓ型フェライト粒子」という。）とからなる混合粉末を、磁場中で成形した成形体を得る成形工程と、
該成形体を焼成させた焼成体を得る焼成工程と、
該焼成体を粉砕する粉砕工程と、
を備えることを特徴とするフェライト粒子の製造方法。
【請求項９】
前記混合粉末は、ＡＦｅ１２Ｏ１９のモル数に対するＭＦｅ２Ｏ４のモル数の比であるＳ型フェライト配合比が２以下である請求項８に記載のフェライト粒子の製造方法。
【請求項１０】
前記Ｓ型フェライト配合比は、１．４〜１．８である請求項９に記載のフェライト粒子の製造方法。
【発明の詳細な説明】
【技術分野】
【０００１】
本発明は、主相であるＷ型フェライト相が高配向した高磁気特性を発現し得るフェライト粒子およびその製造方法に関する。
【背景技術】
【０００２】
従来から、比較的安価なフェライト（鉄系酸化物）を用いた磁石（フェライト磁石）が、種々の分野で多様な製品に利用されている。そして、最近では、資源的な観点からも、希土類磁石のようにレアメタルを必要としないフェライト磁石が注目されている。
【０００３】
磁性材料としてのフェライトは、酸化鉄（Ｆｅ２Ｏ３）を主成分とするセラミックスの総称であるが、ソフト磁石に用いられるスピネル型フェライト（以下「Ｓ型フェライト」という。）等の立方晶系と、ハード磁石（永久磁石）に用いられるＭ型フェライト等の六方晶系とに大別される。このうち、特に注目されているのはハード磁石となる後者の六方晶系フェライトである。
【０００４】
六方晶系フェライトは、ＡＯ−Ｍ２＋Ｏ−Ｆｅ２Ｏ３ （Ａ：Ｂａ、Ｓｒ等／Ｍ：Ｚｎ、Ｃｕ等）からなり、具体的な金属元素の組合わせにより、Ｍ型、Ｗ型、Ｘ型，Ｙ型，Ｚ型など複数のタイプが存在し得る。もっとも、永久磁石材料として現実に着目されているのは、Ｍ型フェライトとＷ型フェライトのみである。さらに現在利用されているほとんどのフェライト磁石は、ＳｒＯ・６Ｆｅ２Ｏ３  やＢａＯ・６Ｆｅ２Ｏ３ 等のＭ型フェライトである。逆に、Ｗ型フェライトはほとんど実用化されていない。
【０００５】
しかし、Ｗ型フェライトはＭ型フェライトよりも飽和磁化が高い。このためＷ型フェライトを巧く用いることができれば、従来よりも高磁気特性のフェライト永久磁石が得られる。そこでＷ型フェライトやそれを用いた磁石に関する提案が種々されており、これらに関連する記載が例えば下記のような特許文献にある。
【先行技術文献】
【特許文献】
【０００６】
【特許文献１】特表２０００−５０１８９３（ＷＯ９７／３５８１５）号公報
【特許文献２】ＷＯ２００５／０５６４９３号公報
【特許文献３】特開２００５−１９５０号公報
【特許文献４】特開２００６−１３５２３８号公報
【特許文献５】特開２００７−３１２０４号公報
【発明の概要】
【発明が解決しようとする課題】
【０００７】
このうち、特に特許文献３および特許文献４には、リチウム（Ｌｉ）を含むＳ型フェライト粉末とＭ型フェライト粉末との混合粉を成形、焼結（焼成）、粉砕することにより、Ｗ型フェライトを含む磁性粉末が得られる旨が記載されている。しかし、そのような方法により得られる粒子中のＷ型フェライト相は、結晶が等方的であり、磁化容易軸（ｃ軸）方向の結晶配向性（または結晶磁気異方性）が小さい。従って、特許文献３または特許文献４に記載されているような磁性粉末を用いても、高磁気特性のフェライト磁石を得ることは困難と考えられる。
【０００８】
本発明はこのような事情に鑑みて為されたものであり、Ｗ型フェライト相を主相とした高磁気特性のフェライト粒子と、その製造方法を提供することを目的とする。
【課題を解決するための手段】
【０００９】
本発明者はこの課題を解決すべく鋭意研究し、試行錯誤を重ねた結果、Ｓ型フェライト粉末とＭ型フェライト粉末の混合粉末を磁場中で成形した成形体を、焼成、粉砕することにより、Ｗ型フェライト相が高度に配向した安定的なフェライト粒子が得られることを新たに見出した。この成果を発展させることにより、以降に述べる本発明を完成するに至った。
【００１０】
《フェライト粒子》
（１）本発明のフェライト粒子は、第一金属元素（Ａ）、第二金属元素（Ｍ）、鉄（Ｆｅ）および酸素（Ｏ）により  ＡＭ２Ｆｅ１６Ｏ２７  で表される化合物（Ｗ型フェライト）からなるＷ型フェライト相を有し、該Ｗ型フェライト相が磁化容易軸方向へ積層した状態を呈する積層状組織を備えることを特徴とする。
【００１１】
（２）本発明のフェライト粒子は、先ず、Ｗ型フェライト相から主になるため、従来のＭ型フェライト粒子よりも高い飽和磁化を有する。そして、このＷ型フェライト相が磁化容易軸（ｃ軸）方向に積層されたような状態となることにより、本発明のフェライト粒子は高い結晶磁気異方性（結晶配向性）も発現すると考えられる。従って、高飽和磁化であると共に高配向度（高磁気異方化度）である本発明のフェライト粒子を用いれば、従来よりも格段に高磁気特性に優れたフェライト永久磁石が得られる。
【００１２】
（３）ちなみに本発明は、当然、フェライト粒子に留まらず、その集合体であるフェライト（磁性）粉末等としても把握される。
【００１３】
《フェライト粒子の製造方法》
上述した本発明のフェライト粒子は、その製造方法を問わないが、例えば、次のような本発明の製造方法により得られる。
【００１４】
（１）すなわち本発明のフェライト粒子の製造方法は、ＡＦｅ１２Ｏ１９で表される化合物からなるＭ型フェライト粒子とＭＦｅ２Ｏ４で表される化合物からなるスピネル型フェライト粒子（以下「Ｓ型フェライト粒子」という。）とからなる混合粉末を、磁場中で成形した成形体を得る成形工程と、該成形体を焼成させた焼成体を得る焼成工程と、該焼成体を粉砕する粉砕工程と、を備えることを特徴とする。
【００１５】
（２）本発明の製造方法では、従来の製造方法と異なり、Ｍ型フェライト粒子とＳ型フェライト粒子から混合粉末を用いると共に、この混合粉末を磁場中成形している。これにより得られた成形体を焼成（仮焼）、粉砕（解砕、破砕等を含む）すると、前述したような高飽和磁化および高配向度（高磁気異方化度）のフェライト粒子が効率的に安定して得られる。
【００１６】
またＭ型フェライト粒子もＳ型フェライト粒子も、市販されており安価に入手可能である。従って本発明の製造方法によれば、高飽和磁化および高配向度のフェライト粒子を安価にかつ容易に製造できる。
【００１７】
もっとも本発明の製造方法により、優れたフェライト粒子（さらには粉末）が得られる理由は必ずしも定かではない。現状では次のように考えられる。先ず、Ｗ型フェライト（ＡＭ２Ｆｅ１６Ｏ２７／ＡＯ・２ＭＯ・８Ｆｅ２Ｏ３）は、Ｍ型フェライト（ＡＦｅ１２Ｏ１９／ＡＯ・６Ｆｅ２Ｏ３）よりも、Ｓ型フェライト（ＭＦｅ２Ｏ４／ＭＯ・Ｆｅ２Ｏ３）を多く含むような結晶構造をとる。このためＷ型フェライトは、従来、単相として生成され難く、Ｓ型フェライトとの混相状態として生成されることが多かった。またＳｒＯ、ＺｎＯ、Ｆｅ２Ｏ３ などを素原料としてＷ型フェライトを合成する場合、等方的なフェライト粒子しか得られないことが多かった。
【００１８】
ところが本発明の製造方法のように、Ｍ型フェライト粒子とＳ型フェライト粒子から混合粉末を磁場中成形すると、配向したＭ型フェライト粒子の周囲にＳ型フェライト粒子が存在する成形体が得られる。この成形体を適切な温度で加熱（焼成）すると、Ｍ型フェライト粒子の磁化容易軸の配向が維持されたまま、Ｍ型フェライト粒子とＳ型フェライト粒子が反応（固相反応、二段反応等）してＷ型フェライト相が合成される。
【００１９】
この合成時、Ｍ型フェライト粒子は消滅または形骸化するが、Ｍ型フェライト粒子が合成前から予め配向していたことによって、Ｗ型フェライト相の配向（磁化容易軸方向への積層）が助長または誘導されたと考えられる。その結果、非常に薄いＷ型フェライト相（例えば厚みが数十〜数百ｎｍのＷ型フェライト層）が磁場中成形の配向方向（Ｍ型フェライト粒子の磁化容易軸方向）へ積層したような組織からなるフェライト粒子が得られたと考えられる。
【００２０】
ちなみにこの際、Ｍ型フェライト粒子とＳ型フェライト粒子の配合比を適切に調整すれば、Ｗ型フェライト単相のフェライト粒子も、Ｗ型フェライト相とＳ型フェライト相が混相した組織（ＷＳ混相組織）からなるフェライト粒子も、Ｗ型フェライト相とＭ型フェライト相が混相した組織（ＷＭ混相組織）からなるフェライト粒子も得ることが可能である。
【００２１】
《その他》
（１）本発明のフェライト粒子は、その特性改善に有効な元素である「改質元素」を適宜含み得る。改善される特性や改質元素の種類は問わないが、通常その含有量は微量である。このような改質元素または改質化合物として、例えば、ＳｉＯ２（粒成長抑制剤）、ＣａＯ（焼結促進剤）、Ａｌ２Ｏ３、Ｃｒ２Ｏ３などのＦｅと置換し易い元素を含むものがある。
【００２２】
また本発明のフェライト粒子が、原料粉末中に含まれる不純物や各工程時に混入等する不純物などであってコスト的または技術的な理由等により除去困難な不可避不純物を含み得ることはいうまでもない。
【００２３】
（２）特に断らない限り本明細書でいう数値範囲「ｘ〜ｙ」は下限値ｘおよび上限値ｙを含む。本明細書に記載した種々の数値または数値範囲に含まれる任意の数値を、新たな下限値または上限値として「ａ〜ｂ」のような数値範囲を新設し得る。
【図面の簡単な説明】
【００２４】
【図１Ａ】試料Ｎｏ．１に係るフェライト粒子のＳＥＭ写真である。
【図１Ｂ】図１ＡのＳＥＭ写真のＬ部を拡大した写真である。
【図２】試料Ｎｏ．Ｃ１に係るフェライト粒子のＳＥＭ写真である。
【図３Ａ】試料Ｎｏ．１に係るフェライト粒子のＸ線回折パターンである。
【図３Ｂ】試料Ｎｏ．Ｃ１に係るフェライト粒子のＸ線回折パターンである。
【図３Ｃ】試料Ｎｏ．１に係る焼成前の粒子のＸ線回折パターンである。
【図４】試料Ｎｏ．１〜５に係るフェライト粒子のＸ線回折パターンを対比した図である。
【図５】Ｓ型フェライト配合比とフェライト粒子中における各フェライト相の割合との相関を示す説明図である。
【発明を実施するための形態】
【００２５】
本明細書で説明する内容は、本発明のフェライト粒子（フェライト粉末を含む）のみならず、その製造方法にも該当し得る。製造方法に関する構成要素は、プロダクトバイプロセスとして理解すれば物に関する構成要素ともなり得る。そして上述した本発明の構成要素に、本明細書中から任意に選択した一つまたは二つ以上の構成要素を付加し得る。いずれの実施形態が最良であるか否かは、対象、要求性能等によって異なる。
【００２６】
《フェライト粒子》
（１）組織
本発明のフェライト粒子は、Ｗ型フェライト相が主相であれば、Ｗ型フェライト単相である必要はない。スピネル型フェライト相（Ｓ型フェライト相）やＭ型フェライト相が共存することにより、フェライト粒子の磁気特性の調整や製造コスト低減等を図り得る。従って本発明のフェライト粒子は、前述したように、Ｗ型フェライト相とＳ型フェライト相が混在したＷＳ混相組織を有するものでも、Ｗ型フェライト相とＭ型フェライト相が混在したＷＭ混相組織を有するものでもよい。
【００２７】
もっとも、本発明のフェライト粒子をハード磁石材料として考えると、その結晶配向度や保磁力を向上させるため、一般的なソフト磁石材料であるＳ型フェライトの含有率は少ないほど好ましい。例えば、前記ＷＳ混相組織は、Ｃｕ管球をＸ線源としたＸ線の回折パターン（２θ＝２０°〜７０°）に基づき算出したピーク強度比により定まるＳ型フェライト相の存在割合であるＳ型フェライト率が、６％以下、５％以下、３％以下さらには１％以下であると好ましい。なお、ピーク強度比の詳細は後述する。
【００２８】
またＭ型フェライトはハード磁石材料として一般的に使用されるが、Ｗ型フェライトよりも飽和磁化が小さい。このため、やはり、本発明のフェライト粒子中の含有率は少ないほど好ましい。例えば、前記ＷＭ混相組織は、Ｃｕ管球をＸ線源としたＸ線の回折パターン（２θ＝２０°〜７０°）に基づき算出したピーク強度比により定まるＭ型フェライト相の存在割合であるＭ型フェライト率が、２０％以下、１５％以下、１０％以下、５％以下、３％以下さらには１％以下であると好ましい。
【００２９】
本発明のフェライト粒子は、層状のＷ型フェライト相が磁化容易軸（ｃ軸）方向に積層されたような積層状組織を有する。この積層状組織は、その積層方向に直交する方向からフェライト粒子を観察した場合に、フェライト粒子の外観全面で観察されても、フェライト粒子の内部で観察されてもよい。例えば、フェライト粒子がＷ型フェライト単相なら、その外観面に積層状組織が出現し得る。しかし、Ｗ型フェライト相の合成原料にＭ型フェライト粒子やＳ型フェライト粒子を用いた場合、外表面に残存した（形骸化した）Ｍ型フェライト粒子やＳ型フェライト粒子による外観面が観察される場合もあり得る。従って、本発明のフェライト粒子の積層状組織は、少なくとも破断面（ｃ軸を含む面）において観察される破断面組織であればよい。
【００３０】
（２）結晶構造
Ｗ型フェライト相が磁化容易軸方向に積層したような積層状組織は、本発明のフェライト粒子をＸ線解析（ＸＲＤ）した次のような結果からもわかる。すなわち、Ｃｕ管球をＸ線源として本発明のフェライト粒子を測定すると、Ｗ型フェライト相に関して、半値全幅２θ＝２０〜７０°の範囲で（００Ｌ）面の回折線が規則正しく観測されるＸ線回折パターンが得られる。また、（１１６）面の回折線強度に対して（００１０）面の回折線強度が強く現れる。
【００３１】
（３）組成
本発明のフェライト粒子の主相を構成するＷ型フェライトは、ＡＭ２Ｆｅ１６Ｏ２７  で表される化合物から基本的になり、その原料となり得るＳ型フェライトやＭ型フェライトは、それぞれ、ＭＦｅ２Ｏ４で表される化合物やＡＦｅ１２Ｏ１９で表される化合物から基本的になる。
【００３２】
ここで第一金属元素（Ａ）および第二金属元素（Ｍ）は、六方晶フェライトまたは立方晶フェライトを構成する元素であれば、その種類は問わない。これらの元素は、それぞれ、一種でも二種以上でもよい。もっともＡは、イオン半径がＯ２−に近似しており、フェライト結晶（六方晶）中でＯ２−に置換し得るイオンを形成する元素であると好ましい。例えば、Ａは、ストロンチウム（Ｓｒ）、バリウム（Ｂａ）、カルシウム（Ｃａ）または鉛（Ｐｂ）のいずれか一種以上であると好ましい。
【００３３】
第二金属元素は、一般的には二価の金属イオン（Ｍ２＋）となる元素であり、フェライト粒子の磁気特性を考慮すると、遷移金属元素、特に鉄属（８〜１０族）元素またはその周辺の遷移金属元素が好ましい。例えば、Ｍは、Ｆｅ、亜鉛（Ｚｎ）、銅（Ｃｕ）、コバルト（ＣＯ）、マンガン（Ｍｎ）またはニッケル（Ｎｉ）のいずれか一種以上であると好ましい。さらにＭは、リチウム（Ｌｉ）、マグネシウム（Ｍｇ）等の元素でもよい。
【００３４】
《フェライト粒子の製造方法》
（１）原料粉末
本発明の製造方法では、先ず、Ｍ型フェライト粒子とＳ型フェライト粒子からなる混合粉末を原料粉末としている。Ｍ型フェライト粉末およびＳ型フェライト粉末は、比較的安価に市販されており、資源的な問題も少なく入手が容易である。なお、成形工程で原料粉末を高配向させるために、結晶磁気異方性の高いＭ型フェライト粒子（粉末）を用いるほど好ましい。
【００３５】
Ｍ型フェライト粒子とＳ型フェライト粒子からＷ型フェライトを合成する場合、理論的には、Ｍ型フェライト粒子：Ｓ型フェライト粒子＝１：２（モル比）となる。もっとも、Ｓ型フェライトが残存する場合よりＭ型フェライトが残存する場合の方が、得られたフェライト粒子の磁気特性（結晶磁気異方性）は高くなり易い。そこでＭ型フェライト粒子に対するＳ型フェライト粒子の割合は２以下が好ましい。より正確にいうなら、混合粉末は、ＡＦｅ１２Ｏ１９のモル数に対するＭＦｅ２Ｏ４のモル数の比であるＳ型フェライト配合比が２以下さらには１．８以下であると好ましい。なお、Ｓ型フェライト配合比の下限値は１以上さらには１．２以上であると好ましい。
【００３６】
ここで本発明者が鋭意研究したところ、上記のＳ型フェライト配合比が１．４〜１．８さらには１．５〜１．７であると、Ｗ型フェライト単相またはそれに近い組織からなるフェライト粒子が得られて好ましい。それが過小ではＭ型フェライト相が増加し、過大ではＳ型フェライト相が増加して、いずれも好ましくない。
【００３７】
混合粉末中の各粒子の粒径は問わない。もっとも高保磁力化の観点から、Ｍ型フェライト粒子の平均粒径は１μｍ以下が好ましい。またＷ型フェライトの反応性を高める観点から、Ｓ型フェライト粒子の平均粒径は０．５〜３μｍさらには１μｍ以下が好ましい。なお、平均粒径は走査型電子顕微鏡（ＳＥＭ）により特定した値である。
【００３８】
（２）成形工程
上記の混合粉末を磁場中成形して、成形体を得る。印加する磁場は、その強さを問わないが、例えば１〜３Ｔとすれば、Ｍ型フェライト粒子が十分に配向して好ましい。
【００３９】
成形体は、Ｗ型フェライトが合成される程度にＭ型フェライト粒子とＳ型フェライト粒子が隣接しており、取扱いできる程度の保形性を有すれば、圧縮成形体である必要はない。圧縮成形する場合なら５〜５０ＭＰａ程度で加圧すれば十分である。磁場中成形する雰囲気は問わないが、大気雰囲気で行えば足る。
【００４０】
（３）焼成工程
磁場中成形した成形体を焼成することにより、その成形体中のＭ型フェライト粒子とＳ型フェライト粒子が反応してＷ型フェライト相が生成される。このときの焼成温度は１２００〜１４００℃さらには１２５０〜１３５０℃が好まし。このときの焼成時間は０．５〜３時間程度が好ましい。第二金属元素（Ｍ）がＺｎ、Ｎｉ、Ｃｏ、Ｍｇ等のとき、焼成雰囲気は大気圧雰囲気でもよいが、第二金属元素（Ｍ）がＦｅのとき、焼成雰囲気は酸化防止雰囲気が好ましい。
【００４１】
（４）粉砕工程
焼成工程により得られた焼成体を粉砕することにより、Ｗ型フェライト相の積層状組織を有する本発明のフェライト粒子が得られる。粉砕工程は、例えば、ロッドミル等を用いて焼成体を数ｍｍ程度の粒子に粗粉砕（破砕）した後、ボールミル等を用いて所望粒径の粒子まで微粉砕すると好ましい。なお、フェライト磁石の原料粉末とする場合、フェライト粒子の平均粒径は１〜５０μｍさらには５〜２０μｍであると好ましい。ちなみに平均粒径は、レーザー回折法により測定した粒径の５０％積算値として求められる数平均粒径により特定される。
【００４２】
《用途》
本発明のフェライト粒子は、その用途を問わないが、通常、永久磁石であるフェライト磁石の素粉末として用いられる。ちなみにフェライト磁石は、焼結磁石でもボンド磁石でも良い。フェライト磁石は、様々な分野の多用な製品（例えば、各種モータ、ソレノイド等）に利用される。本発明のフェライト粒子からなるフェライト磁石を用いれば、磁気特性が向上した分、従来よりも製品の小型化や軽量化を大幅に改善できる。
【実施例】
【００４３】
実施例を挙げて本発明をより具体的に説明する。
《試料の製造》
（１）原料
市販されているＭ型フェライト粉末（ＳｒＯ・６Ｆｅ２Ｏ３／（株）高純度化学研究所製ＳＲＦ１２ＰＢ）と、調製したスピネル型フェライト粉末（ＺｎＯ・Ｆｅ２Ｏ３）とを原料粉末として用意した。なお、スピネル型フェライト粉末は、α−Ｆｅ２Ｏ３粉末（（株）高純度化学研究所製ＦＥＯ１０ＰＢ）とＺｎＯ粉末（（株）高純度化学研究所製ＺＮＯ０２ＰＢ）を１：１のモル比で秤量し、これらを２４時間混合して得た混合粉末を、大気圧雰囲気中で１３００℃×４時間加熱することにより調製した。
【００４４】
（２）混合
これら原料粉末を、表１に示す各配合モル比となるように混合した（混合工程）。本実施例の配合モル比は、ＳｒＯ・６Ｆｅ２Ｏ３（ＳｒＦｅ１２Ｏ１９）のモル数に対するＺｎＯ・Ｆｅ２Ｏ３（ＺｎＦｅ２Ｏ４）のモル数の比（ＺｎＦｅ２Ｏ４／ＳｒＦｅ１２Ｏ１９）である。この配合モル比が本発明でいうＳ型フェライト配合比に相当する。なお、粉末の混合はボールミルを用いて４時間行った。
【００４５】
（３）成形
得られた混合粉末を成形型のキャビティへ充填して、２Ｔの磁界を印加しつつ、１０ＭＰａで圧縮成形加圧した（成形工程）。こうして１５ｘ１０ｘ１０ｍｍの成形体を得た。なお、混合および成形は室温大気雰囲気中で行った。
【００４６】
（４）焼成
この成形体を、不活性ガス（窒素）雰囲気の加熱炉に入れて、１３００℃で１時間加熱した（焼成工程）。こうして仮焼体（焼成体）を得た。
【００４７】
（５）粉砕
この焼成体を鉄製乳鉢を用いて破砕・粉砕した。得られた粉砕粒子を試料に供した。なお、この粉砕粒子が本発明でいうフェライト粒子（磁石粒子）に相当し、その集合体がフェライト粉末（磁石粉末）となる。
【００４８】
（６）比較試料
成形時に磁場を印加せず、無配向状態で成形した試料も同様に製造した（試料Ｎｏ．Ｃ１）。なお、飽和磁化の標準試料として、Ｍ型フェライト粉末単体も用意した（試料Ｎｏ．Ｃ２）。
【００４９】
《試料の観察・測定》
（１）破断面の観察
焼成体を粉砕した際にできた粉砕粒子（フェライト粒子）の表面を、走査型電子顕微鏡（ＳＥＭ）で観察した。この様子を図１Ａ、図１Ｂおよび図２に示した。図１Ａは試料Ｎｏ．１のＳＥＭ像であり、図１Ｂはその拡大像である。図２は試料Ｎｏ．Ｃ１のＳＥＭ像である。
【００５０】
（２）化合物相の同定
Ｃｕ管球をＸ線源として、各試料の粉砕粒子をＸ線解析（ＸＲＤ）した。各試料について得られたＸ線回折パターンの一例を図３Ａ〜Ｃ（これらをまとめて適宜「図３」という。）に示した。図３Ａおよび図３Ｂは、それぞれ試料Ｎｏ．１および試料Ｎｏ．Ｃ１のＸ線回折パターンを示し、図３Ｃは試料Ｎｏ．１に係る焼成前の成形体の粉砕粒子のＸ線回折パターンを示す。また図４には、試料Ｎｏ．１〜５の粉砕粒子に関して得られた各Ｘ線回折パターン（２θ＝２０〜４０）を表示した。
【００５１】
上記のＸ線回折パターンに基づいて、各試料の化合物相中に存在するＭ型フェライト相とスピネル型フェライト（Ｓ型フェライト）相との割合をピーク強度比から求めた。具体的には、Ｘ線回折パターンの２θ＝２０°〜７０°中で、Ｍ型フェライト相のピーク強度比ΣＩＭ、Ｓ型フェライト相のピーク強度比ΣＩＳおよびＷ型フェライト相のピーク強度比ΣＩＷをそれぞれ求める。次に、全ピーク強度比（ΣＩＭ＋ΣＩＳ＋ΣＩＷ）に対するピーク強度比ΣＩＭ またはΣＩＳ の比率を求める。そして、ピーク強度比率  ΣＩＭ／（ΣＩＭ＋ΣＩＳ＋ΣＩＷ）をＭ型フェライト相の存在割合（Ｍ型フェライト率）とし、ピーク強度比率  ΣＩＳ／（ΣＩＭ＋ΣＩＳ＋ΣＩＷ）をＳ型フェライト相の存在割合（Ｓ型フェライト率）とした。この結果も表１に併せて示した。
【００５２】
これらの結果を踏まえて、同様に算出したＷ型フェライト相の存在割合（Ｗ型フェライト率）と、混合粉末の配合モル比（Ｓ型フェライト配合比）との相関を図５に示した。
【００５３】
（３）磁気特性
各試料の飽和磁化（ＩＳ）を、試料振動型磁力計（ＶＳＭ）で測定した。これらの飽和磁化を、Ｍ型フェライト単相のみの飽和磁化（試料Ｎｏ．Ｃ２）を基準とした相対値で、表１に併せて示した。
【００５４】
《評価》
（１）破断面組織
図１Ａおよび図１Ｂから明らかなように、磁場中で配向させて圧縮成形した成形体を焼成した試料の場合、厚さ数１００ｎｍ程度のシート（Ｗ型フェライト相）が積層したような構造の破断面組織（積層状組織）が観察された。また、その積層状組織の積層方向は、ほぼ、成形工程時に印加した配向磁場の方向を向いていた。
【００５５】
一方、図２から明らかなように、無配向で圧縮成形した成形体を焼成した試料の場合、このような積層状組織や破断面組織は観察されなかった。
【００５６】
（２）化合物相
図３Ａおよび図４に示したＸ線回折パターンからわかるように、磁場中成形した成形体を焼成した試料の場合、半値全幅２θ＝２０〜７０°の範囲で、Ｗ型フェライト相を示す回折ピークが（００Ｌ）面で規則正しく観測されており、混合粉末の配合モル比に応じて他のフェライト相を示す回折ピークが若干観察される程度であった。また（１１６）面の回折線強度に対して（００１０）面の回折線強度が強く現れていた。これらの特徴は、磁場中成形を行わなかった試料（図３Ｂ）や焼成前の試料（図３Ｃ）には観られなかった。このことから、Ｍ型フェライト粒子およびＳ型フェライト粒子からなる混合粉末を磁場中成形した成形体を焼成することにより、Ｗ型フェライト相が合成され、そのＷ型フェライト相が磁化容易軸方向に強く配向したフェライト粒子が安定的に効率よく得られることがわかる。
【００５７】
さらに図４、図５および表１から、Ｍ型フェライト粉末とＳ型フェライト粉末の配合モル比（モル比）を広範囲で変化させても、最終的に得られた粉砕粒子（フェライト粒子）の主相はＷ型フェライト相であることがわかった。特に配合モル比（ＺｎＦｅ２Ｏ４／ＳｒＯ・６Ｆｅ２Ｏ３）が１．５〜１．７のとき、粉砕粒子は、ほぼＷ型フェライト単相となることもわかった。
【００５８】
（３）飽和磁化
Ｍ型フェライト粉末とＳ型フェライト粉末の混合粉末を磁場中で配向させて圧縮成形した成形体を焼成した試料の場合、いずれも飽和磁化がＭ型フェライト粒子単体の場合よりも高くなった。特に、それら粉末の配合モル比（ＺｎＦｅ２Ｏ４／ＳｒＯ・６Ｆｅ２Ｏ３）が１．４〜１．８の試料は、Ｍ型フェライト粒子単体に対して、飽和磁化が１４％以上も向上することが明らかとなった。
【００５９】
（４）混相組織
表１および図５からわかるように、Ｍ型フェライト粉末とＳ型フェライト粉末の配合モル比を調整することにより、Ｗ型フェライト相とＭ型フェライト相またはＳ型フェライト相とが混在した混相組織（ＷＭ混相組織、ＷＳ混相組織）からなるフェライト粒子が得られることもわかる。このようなフェライト粒子でも、Ｍ型フェライト相単体の場合より、飽和磁化が１０％以上も向上することが明らかとなった。ちなみに、配合モル比が１．６よりも大きいとき未反応のＳ型フェライト相の存在割合が大きくなり、配合モル比が１．６よりも小さいとき未反応のＭ型フェライト相の存在割合が大きくなった。もっとも、配合モル比が２のときでもＳ型フェライト率は高々６％であり、配合モル比が１のときでもＭ型フェライト率は高々２０％であった。
【００６０】
【表１】
0005794313.tif 000002
【図３Ａ】
0005794313.tif 000003
【図３Ｂ】
0005794313.tif 000004
【図３Ｃ】
0005794313.tif 000005
【図４】
0005794313.tif 000006
【図５】
0005794313.tif 000007
【図１Ａ】
0005794313.tif 000008
【図１Ｂ】
0005794313.tif 000009
【図２】
0005794313.tif 000010